(57)【特許請求の範囲】
【請求項１】
メルトマスフローレートが０．３〜１．５ｇ／１０分、密度が０．９４０〜０．９６０ｇ／ｍｌ、分子量分布（Ｍｗ／Ｍｎ）が１３〜２２の高密度ポリエチレン１００重量部に対して、メルトマスフローレートが０．３〜１．５ｇ／１０分、密度が０．９２０〜０．９３８ｇ／ｍｌ、分子量分布（Ｍｗ／Ｍｎ）が８〜１５の直鎖状エチレン−α−オレフィン共重合体２０〜５０重量部を配合することを特徴とするポリエチレン絶縁ローカルエリアネットワーク通信ケーブル用ポリエチレン樹脂組成物。
【請求項２】
請求項１に記載のポリエチレン樹脂組成物を芯線上に被覆してなるポリエチレン絶縁ローカルエリアネットワーク用通信ケーブル。
【請求項３】
請求項２に記載のポリエチレン絶縁ローカルエリアネットワーク用通信ケーブル二本を撚り合わせて一対とした誘電正接が１００×１０−６以下で、かつ誘電率が２．３５以下のツイストペアポリエチレン絶縁ローカルエリアネットワーク用通信ケーブル。
【請求項４】
請求項３に記載のツイストペアポリエチレン絶縁ローカルエリアネットワーク用通信ケーブルを複数ペア撚合せ、その外周にプラスチックよりなるシース管を設けてなるローカルエリアネットワーク用通信ケーブル。
【発明の詳細な説明】
【０００１】
【発明の属する技術分野】
本発明は、ポリエチレン絶縁ローカルエリアネットワーク通信ケーブル用ポリエチレン樹脂組成物及びこれを被覆してつくったポリエチレン絶縁ローカルエリアネットワーク用通信ケーブル、並びにこれを二本撚合わせて一対としたツイストペアポリエチレン絶縁ローカルエリアネットワーク用通信ケーブル及びこれを複数ペア撚合せてその外周にプラスチック製のシース管を設けたローカルエリアネットワーク用通信ケーブルに関し、さらに詳しくは、８００ｍ／分以上の高速で押出被覆することが可能で、かつ生産性や密着性にすぐれたポリエチレン絶縁ローカルエリアネットワーク通信ケーブル用ポリエチレン樹脂組成物及びこれを被覆してつくったポリエチレン絶縁ローカルエリアネットワーク用通信ケーブル、並びに近端漏話減衰量やインピーダンス特性が規格値を上廻り、すぐれた特性をもつローカルエリアネットワーク用通信ケーブルを製造することの可能なツイストペアポリエチレン絶縁ローカルエリアネットワーク用通信ケーブル及びこれを用いたローカルエリアネットワーク用通信ケーブルに関する。
【０００２】
【従来の技術】
従来から、各所に分散するコンピュータ間を相互に接続し情報の共有化を図るために、ローカルエリアネットワーク（以降、「ＬＡＮ」と省略することもある。）用通信ケーブルが用いられている。ＬＡＮケーブルは、通常、直径が０．２〜１．０５ｍｍ程度の導体上に高密度ポリエチレンを被覆し、直径が０．３〜１．５ｍｍ程度の高密度ポリエチレン絶縁通信ケーブルとした後、これを二本撚りあわせ一対の絶縁通信ケーブル（以降、「ツイストペア絶縁通信ケーブル」と呼称することもある。）とし、次いでこのツイストペア絶縁通信ケーブルを複数対、例えば、２対、４対、５対、６対、８対、１０対、１２対、２０対、２５対、３０対、５０対、６０対、７０対又は１００対に集合し、ポリ塩化ビニール等からなるプラスチック製の筒状外被内に収容された構造となっている。近年、ＬＡＮケーブルは、３５０ＭＨｚ位の高周波を送る需要の増大に伴い、誘電正接、誘電率、近端漏話減衰量等においてすぐれていることが要望されている。しかしながら、かかる要求性能をもつＬＡＮケーブルを製造するには、種々の点で注意を要するが、ポリエチレン絶縁層と芯線との密着性といった点が特に問題となる。すなわち、ＬＡＮケーブルは、前述したように、複数のツイストペア絶縁通信ケーブルと、それらを収容するプラスチック製の筒状外被とから構成されるが、各ツイストペア絶縁通信ケーブルは、対をなすポリエチレン絶縁通信ケーブル間の静電結合および電磁結合の平衡を図るために、対をなすポリエチレン絶縁通信ケーブルと相互に撚られて撚り線を構成し、さらに、撚り線相互間の漏話量の低減を図るために、それぞれの撚りピッチを異にして形成されている。その際、撚り線の撚りによる相互位置や撚りピッチは、変動してはならず、この撚り固定化は、ポリエチレン絶縁層と芯線との密着性が重要な要素となっている。そして、密着性が不十分であると、導体上にポリエチレンを被覆してポリエチレン絶縁通信ケーブルを製造する時、対をなすポリエチレン絶縁通信ケーブルを相互に撚ってツイストペア絶縁通信ケーブルを製造する時、又はＬＡＮ用ケーブルを保管・輸送時にコンパクトにするために直径１０〜３０ｃｍのワイヤー巻きドラムに収納する時などに、ポリエチレン絶縁層と芯線との間に空隙が発生したり、或いはポリエチレン絶縁層の厚みが変動したりし、その結果、ＬＡＮ用ケーブルの特性を悪化させるという問題点が生じる。従来、ＬＡＮ用ケーブルのポリエチレン絶縁層としては、高密度ポリエチレンが使用されてきたが、高密度ポリエチレンの場合には、ポリエチレン絶縁層と芯線との密着性が不十分であった。
その上、高密度ポリエチレンの場合には、高密度ポリエチレンの芯線上への被覆速度は、かなり速いとはいえ、更に生産性を上げるため更なる改良が求められていた。さらに、近年生じた課題としては、次世代高速ＬＡＮとなるギガビット・イーサネットには、カテゴリー６ケーブルが使用される見込みであるが、その場合には、従来のカテゴリー５ケーブル以上の特性を持つケーブルの開発が求められ、併せて、高密度ポリエチレンと芯線との密着性の問題についても解決が求められている。
【０００３】
【発明が解決しようとする課題】
本発明の目的は、従来ＬＡＮ用ケーブルのポリエチレン絶縁層として用いられている高密度ポリエチレン樹脂組成物の問題点を解消し、併せて次世代高速ＬＡＮケーブルにも対応するため、芯線との密着性にすぐれ、かつ高速被覆にすぐれたポリエチレン絶縁ＬＡＮ通信ケーブル用ポリエチレン樹脂組成物、並びにこれを被覆してつくったポリエチレン絶縁通信ケーブル及びツイストペアポリエチレン絶縁通信ケーブル、さらにはＬＡＮ用ケーブルを提供することにある。
【０００４】
【課題を解決するための手段】
本発明者らは、上記課題に鑑み、種々のポリエチレン系樹脂の組合せについて鋭意検討を重ねた結果、高密度ポリエチレンに特定のポリエチレン系樹脂を特定の比率で配合することにより、上記課題を解決することができることを見出した。そして、本発明は、これらの知見に基づいて完成に至ったものである。
【０００５】
すなわち、本発明の第１発明によれば、メルトマスフローレートが０．３〜１．５ｇ／１０分、密度が０．９４０〜０．９６０ｇ／ｍｌ、分子量分布（Ｍｗ／Ｍｎ）が１３〜２２の高密度ポリエチレン１００重量部に対して、メルトマスフローレートが０．３〜１．５ｇ／１０分、密度が０．９２０〜０．９３８ｇ／ｍｌ、分子量分布（Ｍｗ／Ｍｎ）が８〜１５の直鎖状エチレン−α−オレフィン共重合体２０〜５０重量部を配合することを特徴とするポリエチレン絶縁ローカルエリアネットワーク通信ケーブル用ポリエチレン樹脂組成物が提供される。
【０００６】
また、本発明の第２発明によれば、上記のポリエチレン樹脂組成物を芯線上に被覆してなるポリエチレン絶縁ローカルエリアネットワーク用通信ケーブルが提供される。
【０００７】
さらに、本発明の第３発明によれば、上記のポリエチレン絶縁ローカルエリアネットワーク用通信ケーブル二本を撚り合わせて一対とした誘電正接が１００×１０−６以下で、かつ誘電率が２．３５以下のツイストペアポリエチレン絶縁ローカルエリアネットワーク用通信ケーブルが提供される。
【０００８】
さらにまた、本発明の第４発明によれば、上記のツイストペアポリエチレン絶縁ローカルエリアネットワーク用通信ケーブルを複数ペア撚合せ、その外周にプラスチックよりなるシース管を設けてなるローカルエリアネットワーク用通信ケーブルが提供される。
【０００９】
【発明の実施の形態】
以下に、本発明について詳細に説明する。
【００１０】
１．高密度ポリエチレン（Ａ）
本発明において使用する高密度ポリエチレン（Ａ）は、メルトマスフローレートが０．３〜１．５ｇ／１０分、密度が０．９４０〜０．９６０ｇ／ｍｌ、及び重量平均分子量（Ｍｗ）と数平均分子量（Ｍｎ）の比（Ｍｗ／Ｍｎ）（以降、この比を単に「分子量分布（Ｍｗ／Ｍｎ）」と略称する。）が１３〜２２のものであり、通常は、例えば、重合触媒として、酸化クロム担持触媒を使用するフィリップス法、有機アルミニウムとハロゲン化チタンからなる触媒を使用するチーグラー法、或いはマグネシウム・チタン錯体触媒を使用するユニポール法等によって、エチレンを単独重合又はエチレンとプロピレン、ブデン−１、ペンテン−１、ヘキセン−１、オクテン−１、４−メチルペンテン−１、５−メチルヘキセン−１等を共重合させることによって得られる。重合方法としては、酸化クロム担持触媒を用いるフィリップス法が特に望ましい。
【００１１】
本発明では、使用する高密度ポリエチレン（Ａ）は、上述したとおり、特定の範囲内の物性を有することが重要である。すなわち、そのメルトマスフローレートは、０．３〜１．５ｇ／１０分の範囲であるが、０．３ｇ／１０分未満であると、８００ｍ／分以上の高速で被覆することができず、一方、１．５ｇ／１０分を越えると、機械的強度、低温脆性、耐環境応力亀裂性が不十分となるので望ましくない。また、その密度は、０．９４０〜０．９６０ｇ／ｍｌの範囲であるが、０．９４０ｇ／ｍｌ未満であると、機械的強度が劣り、しかも通信ケーブルを撚った時に歪が発生し周波数特性が悪くなり、一方、０．９６０ｇ／ｍｌを越えると、加工性が劣るので望ましくない。さらに、その分子量分布（Ｍｗ／Ｍｎ）の範囲は、１３〜２２であるが、１３未満であると、８００ｍ／分以上の高速被覆が困難であり、一方、２２を越えると、機械的強度が低下するので望ましくない。
【００１２】
２．直鎖状エチレン−α−オレフィン共重合体（Ｂ）
本発明において使用する直鎖状エチレン−α−オレフィン共重合体（Ｂ）は、メルトマスフローレートが０．３〜１．５ｇ／１０分、密度が０．９２０〜０．９３８ｇ／ｍｌ、分子量分布（Ｍｗ／Ｍｎ）が８〜１５のものであり、通常は、例えば、重合触媒として、酸化クロム担持触媒を使用するフィリップス法、有機アルミニウムとハロゲン化チタンからなる触媒を使用するチーグラー法、マグネシウム・チタン錯体触媒を使用するユニポール法、酸化モリブデンからなる主触媒とアルミニウムの酸化物からなる触媒を使用するスタンダード法等によって、エチレンとα−オレフィンを共重合させることによって得られる。その際、α−オレフィンとしては、プロピレン、ブデン−１、ペンテン−１、ヘキセン−１、オクテン−１、４−メチルペンテン−１、５−メチルヘキセン−１、デセン−１、ドデセン−１等が使用される。重合方法としては、酸化クロム担持触媒を用いるフィリップス法が特に望ましい。
【００１３】
本発明では、使用する直鎖状エチレン−α−オレフィン共重合体（Ｂ）は、上述したとおり、特定の範囲内の物性を有することが重要である。すなわち、そのメルトマスフローレートは、０．３〜１．５ｇ／１０分の範囲であるが、０．３ｇ／１０分未満であると、８００ｍ／分以上の高速で被覆することができず、一方、１．５ｇ／１０分を越えると、機械的強度、低温脆性、耐環境応力亀裂性が不十分となるので望ましくない。また、その密度は、０．９２０〜０．９３８ｇ／ｍｌの範囲であるが、０．９２０ｇ／ｍｌ未満であると、機械的強度が劣り、しかも通信ケーブルを撚った時に歪みが発生し周波数特性が悪くなり、一方、０．９３８ｇ／ｍｌを越えると、密着性、加工性、難燃剤の充填性が悪くなり、被覆層の表面が荒れるので望ましくない。さらに、その分子量分布（Ｍｗ／Ｍｎ）の範囲は、８〜１５であるが、８未満であると、８００ｍ／ｍｉｎ以上の高速被覆が困難であり、一方、１５を越えると、機械的強度が低下するので望ましくない。
【００１４】
本発明においては、直鎖状−α−オレフィン共重合体（Ｂ）は、高密度ポリエチレン（Ａ）１００重量部に対して２０〜５０重量部の割合で配合される。配合量が２０重量部未満であると、芯線との密着性や高速加工性が劣り、一方、５０重量部を越えると、ツイストペア絶縁同軸ケーブルの被覆層の厚さが不均一となり、近端漏話減衰量が規格値をはずれるので望ましくない。
【００１５】
３．ポリエチレン樹脂組成物（Ｃ）の調製
本発明のポリエチレン樹脂組成物（Ｃ）は、前記の高密度ポリエチレン（Ａ）に、上記の直鎖状エチレン−α−オレフィン共重合体（Ｂ）および必要に応じて安定剤、酸化防止剤、難燃剤、充填剤、着色剤、カーボンブラック、架橋剤、滑剤、加工性改良剤、帯電防止剤等から選ばれる公知の添加剤を配合することにより調製される。配合方法としては、単に各成分をドライブレンドしてもよいが、バンバリーミキサー、加圧ニーダー、二軸押出機、ブスコニーダー、ヘンシェルミキサー、ロールニーダー等を用いて、加熱混練してもよく、任意の方法が選択できる。その際、各成分の混合順序は、任意でよく、酸化防止剤、架橋剤、帯電防止剤、滑剤等の微量成分を添加する場合は、予めＥＶＡ、ＥＥＡ、ＶＬＤＰＥ、ＨＰ−ＬＤＰＥ等のポリオレフィン系樹脂とでもって高密度マスターバッチを調製した後、それを添加してもよい。
【００１６】
４．ポリエチレン絶縁ローカルエリアネットワーク用通信ケーブルの製造
本発明のポリエチレン絶縁ＬＡＮ用通信ケーブルは、銅、アルミニウム等からなる直径０．２〜０．６ｍｍの芯線を予め約８０〜１００℃の温度に予熱しておき、次いで電線押出機用ダイスを有するスクリュー押出機を用いて上記のポリエチレン樹脂組成物（Ｃ）を加熱混練し、ダイスより上記の予熱された芯線上に約１８０〜２５０℃の温度でかつ８００ｍ／分〜２０００ｍ／分の被覆速度で被覆することにより製造される。図１には、上記のようにして製造されたポリエチレン絶縁ＬＡＮ用通信ケーブルの斜視図を示すが、本発明のポリエチレン絶縁ＬＡＮ用通信ケーブル（１）は、銅、アルミニウム等の芯線（１１）の周りに被覆形成されたポリエチレン絶縁層（１２）を有する。
【００１７】
５．ツイストペアポリエチレン絶縁ローカルエリアネットワーク用通信ケーブルの製造
本発明のツイストペアポリエチレン絶縁ＬＡＮ用通信ケーブルは、二本の上記ポリエチレン絶縁ＬＡＮ用通信ケーブルを一対の絶縁通信ケーブルに撚りあわせることにより製造される。撚りあわせは、通常、対をなすポリエチレン絶縁ＬＡＮ用通信ケーブル間の静電結合および電磁結合の平衡を図るためになされ、所定のピッチで行われるが、ピッチは、撚り線相互間の漏話量の低減を図るために、ツイストペアポリエチレン絶縁ＬＡＮ用通信ケーブル毎に異にして形成される。その際、撚り線の撚りによる相互位置や撚りピッチは、変動しないように固定化される。図２には、上記のようにして製造されたツイストペアポリエチレン絶縁ＬＡＮ用通信ケーブルの斜視図を示すが、本発明のツイストペアポリエチレン絶縁ＬＡＮ用通信ケーブル（２）は、２本のポリエチレン絶縁ＬＡＮ用通信ケーブル（１）を所定のピッチとなるように撚り合わせ、１対のツイスト状ＬＡＮ用通信ケーブルにした形態をしている。
【００１８】
６．ローカルエリアネットワーク用通信ケーブルの製造
本発明のローカルエリアネットワーク（ＬＡＮ）用通信ケーブルは、上記の撚りのピッチを異にした複数ペアのツイストペアポリエチレン絶縁通信ケーブルを撚り合せ、その外周にポリ塩化ビニール、ポリエチレン、弗素樹脂等のプラスチック製のシース管をかぶせてつくられる。その際、ツイストペア絶縁通信ケーブルは、複数ペアであれば、何対でもよく、例えば、２対、４対、５対、６対、８対、１０対、１２対、２０対、２５対、３０対、５０対、６０対、７０対、又は１００対と、適宜選ぶことができる。また、ＬＡＮケーブルの外周には、上記したプラスチック製のシース管をかぶせる前に、紙、織布、不織布、プラスチックフィルム等でつくったテープで押え巻きしてもよい。図３には、上記のようにして製造されたローカルエリアネットワーク用通信ケーブルの斜視図を示すが、本発明のＬＡＮケーブル（３）は、それぞれ撚りのピッチが異なる複数対（例えば４対）のツイストペアポリエチレン絶縁通信ケーブル（２）を覆うように、その外周にテープで押え巻き（３２）をしたのち、プラスチック製のシース管（３１）をかぶせた形態をしている。
【００１９】
本発明のＬＡＮケーブルは、オフィスフロアやオフィスビルはもとより、工場、教育機関、研究所、道路、飛行場、ホテル，鉄道用施設等に設置された多数のコンピュータ間を相互に接続し、情報の共有化を図るために利用される。
【００２０】
【実施例】
次に、実施例に基づいて本発明をさらに詳細に説明するが、本発明はこれらの実施例に限定されるものではない。
【００２１】
以下に、本実施例で用いた樹脂やツイストペアポリエチレン絶縁ＬＡＮ用通信ケーブルやローカルエリアネットワーク用ケーブルの物性を測定するための測定方法と測定条件、ならびにポリエチレン絶縁ＬＡＮ用通信ケーブルの加工条件について説明する。
測定方法、測定条件、および加工条件
（１）メルトマスフローレート（ＭＦＲ）：ＪＩＳ  Ｋ−６７６０に準拠した。単位は、ｇ／１０分である。ポリエチレンは、試験温度１９０℃、試験荷重２．１６ｋｇの条件で、ポリプロピレンは，試験温度１９０℃、試験荷重２１．６ｋｇの条件で測定した。
（２）密度：ＪＩＳ  Ｋ−６７６０に準拠した。単位は、ｇ／ｍｌである。
（３）分子量および分子量分布：サイズ排除クロマトグラフィー（ＳＥＣ）により測定した。
（４）誘電正接：ＪＩＳ  Ｋ−６７６０に準拠した。
（５）誘電率：ＪＩＳ  Ｋ−６７６０に準拠した。
（６）減衰量の周波数特性：ＡＳＴＭ  Ｄ４５６６−２６に準拠した。
（７）近端漏話減衰量：ＡＳＴＭ  Ｄ４５６６−２４に準拠した。
（８）表面平滑性：目視により観察した。
（９）硬度：ＪＩＳ  Ｋ−６７６０に準拠した。デュロメータにより測定した。
（10）加工条件：押出機径は５０ｍｍ、ダイス径は７．５ｍｍ、芯線は０．５ｍｍ銅線、Ｌ／Ｄは２４／１、ニップル径は５．５ｍｍ、絶縁層厚みは０．２ｍｍであった。
（11）絶縁体密着力：ポリエチレン絶縁ＬＡＮ用通信ケーブル試料を１３０ｍｍの長さに切断した後、その両端の絶縁体を剥離して絶縁体の長さを５０ｍｍとした。次に導体露出部を１ｍｍ厚の制止板の孔に通した。その際、制止板の孔は、導体が自由に通れるだけの、すきまをもつが、その内径は、絶縁体を制止できるようにするために、導体の径より０．０２ｍｍ程度大きくした。最後に、制止板と導体露出部を試験機のチャックにはさみ、引張ったときの荷重を測定した。但し、測定温度は２３±２℃、引張り速度は２００ｍｍ／分とし、絶縁体の色は白のみとした。本試験では、上記測定を３回行い、その平均値を絶縁体密着力とした。評価結果では、絶縁体密着力が７５０ｇ以上であれば、実用上問題ないとした。
【００２２】
実施例１
ポリエチレン絶縁ローカルエリアネットワーク用通信ケーブルの製造
メルトマスフローレート０．６ｇ／１０分、密度０．９５３ｇ／ｍｌ、分子量分布（Ｍｗ／Ｍｎ）１７．０の、フィリップ法でつくった高密度ポリエチレン１００重量部に、メルトマスフローレート０．６７ｇ／１０分、密度０．９２０ｇ／ｍｌ、分子量分布（Ｍｗ／Ｍｎ）１１．１の、酸化クロム系触媒を使って気相法でつくった直鎖状エチレン−ブデン−１共重合体４３重量部、緑色顔料マスターバッチ３重量部、および酸化防止剤マスターバッチ２重量部を配合し、その配合物を押出機に投入し、２２０℃で加熱混練した。次いで、この混練樹脂組成物を１００℃に予熱した直径０．５３ｍｍの軟銅芯線上に１０００ｍ／分の速度で押出し、０．２ｍｍの厚さに被覆し、緑色ポリエチレン絶縁ＬＡＮ用通信ケーブルを得た。一方、上記の緑色顔料マスターバッチに代えて、白色顔料マスターバッチ、橙色顔料マスターバッチ、茶色顔料マスターバッチ、或いは青色顔料マスターバッチをそれぞれ用いた以外は、上記の方法と同様に実施して、白色ポリエチレン絶縁ＬＡＮ用通信ケーブル、橙色ポリエチレン絶縁ＬＡＮ用通信ケーブル、茶色ポリエチレン絶縁ＬＡＮ用通信ケーブル、或いは青色ポリエチレン絶縁ＬＡＮ用通信ケーブルを得た。
評価
・表面平滑性：表面は平滑であり、荒れは認められなかった。
・硬度：６４
・絶縁体密着力：１３６０ｇ
【００２３】
ツイストペアポリエチレン絶縁ローカルエリアネットワーク用通信ケーブルの製造
青色ポリエチレン絶縁ＬＡＮ用通信ケーブルと白色ポリエチレン絶縁ＬＡＮ用通信ケーブルをピッチ間隔４ｍｍで撚り合わせ、１対の青色‐白色ツイストペアポリエチレン絶縁ＬＡＮ用通信ケーブルを得た。同様に、橙色ポリエチレン絶縁ＬＡＮ用通信ケーブルと白色ポリエチレン絶縁ＬＡＮ用通信ケーブルからは、撚りピッチ間隔が６ｍｍの橙色‐白色ツイストペアポリエチレン絶縁ＬＡＮ用通信ケーブル、茶色ポリエチレン絶縁ＬＡＮ用通信ケーブルと白色ポリエチレン絶縁ＬＡＮ用通信ケーブルからは、撚りピッチ間隔が８ｍｍの茶色‐白色ツイストペアポリエチレン絶縁ＬＡＮ用通信ケーブル、緑色ポリエチレン絶縁ＬＡＮ用通信ケーブルと白色ポリエチレン絶縁ＬＡＮ用通信ケーブルからは、撚りピッチ間隔が１０ｍｍの緑色‐白色ツイストペアポリエチレン絶縁ＬＡＮ用通信ケーブルがそれぞれ得られた。
評価
・誘電正接：４７×１０−６
・誘電率：２．３０
【００２４】
ローカルエリアネットワーク用ケーブルの製造
上記した４種類の色と撚りピッチ間隔の異なるツイストペアポリエチレン絶縁ＬＡＮ用通信ケーブルを集合させた後、内径５ｍｍで内厚１ｍｍの軟質塩化ビニール製パイプ（青色着色）中に収納し、ローカルエリアネットワーク用ケーブルつくった。
評価
近端漏話減衰量：
周波数［ＭＨｚ］    規格値［ｄＢ］      測定値［ｄＢ］（ｎ＝３の平均）
１              ７４．３                ７９．２
２              ６９．５                ７５．２
３              ６７．０                ７３．６
４              ６５．３                ６９．７
８              ６０．７                ６６．０
１０              ５９．２                ６５．８
２０              ５４．７                ５８．８
１００              ４４．２                ４９．６
２００              ３７．７                ４５．４
３５０              ３６．０                ３６．６
上記のＬＡＮケーブルの近端漏話減衰量は、各周波数において規格値を上廻り、性能がよい率を示した。
【００２５】
実施例２
実施例１において、直鎖状エチレン−ブデン−１共重合体の配合量を２５重量部に代えた以外は、実施例１と同様な実験を行った。
ポリエチレン絶縁ローカルエリアネットワーク用通信ケーブルの評価
・表面の平滑性：実施例１の場合に較べ、表面が更に平滑となった。
・硬度：５８・絶縁体密着力：１１５６ｇ
ツイストペア絶縁ローカルエリアネットワーク用通信ケーブルの評価
・誘電正接：３６×１０−６
・誘電率：２．２８
ローカルエリアネットワーク用ケーブルの評価
近端漏話減衰量：
周波数［ＭＨｚ］    規格値［ｄＢ］      測定値［ｄＢ］（ｎ＝３の平均）
１                ７４．３                ７９．２
２                ６９．５                ７５．８
３                ６７．０                ６９．３
４                ６５．３                ７０．３
８                ６０．７                ６３．４
１０                ５９．２                ５９．１
２０                ５４．７                ５５．２
１００                ４４．２                ４６．８
２００                ３７．７                ４２．２
３５０                ３６．０                ３６．４
【００２６】
比較例１
実施例１において、直鎖状エチレン−ブテン−１共重合体の配合量を１５重量部に代えた以外は、実施例１と同様な実験を行ったところ、得られたポリエチレン絶縁ＬＡＮ用通信ケーブルの絶縁体密着性が悪くなり、その結果、それから得られるローカルエリアネットワーク用ケーブルの近端漏話減衰量が悪化した。
【００２７】
比較例２
実施例１において、直鎖状エチレン−ブテン−１共重合体の配合量を６０重量部に代えた以外は、実施例１と同様な実験を行ったところ、得られたツイストペア絶縁ＬＡＮ用通信ケーブルの被覆層の厚さが不均一となり、その結果、それから得られるローカルエリアネットワーク用ケーブルの近端漏話減衰量が悪化した。
【００２８】
【発明の効果】
以上に詳細に説明したように、本発明のポリエチレン絶縁ＬＡＮ通信ケーブル用ポリエチレン樹脂組成物は、特定の物性の高密度ポリエチレンに特定の物性の直鎖状エチレン−α−オレフィン共重合体を特定の配合割合で配合することにより調製されるので、８００ｍ／分以上の高速で芯線上に押出被覆することが可能であり、生産性にすぐれ、かつ密着性にもすぐれているばかりでなく、これから得られるＬＡＮケーブルは、近端漏話減衰量やインピーダンス特性が規格値を上廻っており、すぐれた特性を持つＬＡＮケーブルの提供が可能となる効果がある。
【図面の簡単な説明】
【図１】  図１は、発明のポリエチレン絶縁ＬＡＮ用通信ケーブルを示す斜視図である。
【図２】  図２は、本発明のツイストペアポリエチレン絶縁ＬＡＮ用通信ケーブルを示す斜視図である。
【図３】  図３は、本発明のローカルエリアネットワーク用通信ケーブルを示す斜視図である。
【符号の説明】
１      ポリエチレン絶縁ＬＡＮ用通信ケーブル
１１    芯線
１２    ポリエチレン絶縁層
２      ツイストペアポリエチレン絶縁ＬＡＮ用通信ケーブル
３      ローカルエリアネットワーク用通信ケーブル
３１    シース管
３２    押え巻き
【図１】
0004404402.tif 000002
【図２】
0004404402.tif 000003
【図３】
0004404402.tif 000004